(57)【要約】  絶縁性基材と、  前記絶縁性基材の少なくとも一方の面上に形成された金属層と、  前記金属層上に形成された窒素系有機物を含有する有機物層と、  前記有機物層上に形成された黒化層と、を有しており、  前記有機物層の前記黒化層と対向する面における純水の接触角が６０°以下である導電性基板を提供する。
2017022539.tif 000002
【特許請求の範囲】
【請求項１】
絶縁性基材と、
前記絶縁性基材の少なくとも一方の面上に形成された金属層と、
前記金属層上に形成された窒素系有機物を含有する有機物層と、
前記有機物層上に形成された黒化層と、を有しており、
前記有機物層の前記黒化層と対向する面における純水の接触角が６０°以下である導電性基板。
【請求項２】
前記窒素系有機物が１，２，３−ベンゾトリアゾール、またはその誘導体を含有する請求項１に記載の導電性基板。
【請求項３】
絶縁性基材の少なくとも一方の面上に金属層を形成する金属層形成工程と、
前記金属層上に窒素系有機物を含有する有機物層を形成する有機物層形成工程と、
前記有機物層上に黒化層を形成する黒化層形成工程と、を有し、
前記有機物層形成工程では、前記有機物層の前記黒化層と対向する面における純水の接触角が６０°以下となるように前記有機物層を形成する導電性基板の製造方法。
【請求項４】
前記窒素系有機物が１，２，３−ベンゾトリアゾール、またはその誘導体を含有する請求項３に記載の導電性基板の製造方法。
【発明の詳細な説明】
【技術分野】
【０００１】
本発明は、導電性基板、導電性基板の製造方法に関する。
【背景技術】
【０００２】
静電容量式タッチパネルは、パネル表面に近接する物体により引き起こされる静電容量の変化を検出することにより、パネル表面上での近接する物体の位置の情報を電気信号に変換する。静電容量式タッチパネルに用いられる導電性基板は、ディスプレイの表面に設置されるため、導電性基板の導電層の材料には反射率が低く、視認されにくいことが要求されている。【０００３】
そこで、静電容量式タッチパネルに用いられる導電層の材料としては、反射率が低く、視認されにくい材料が用いられ、透明基板または透明なフィルム上に配線が形成されている。【０００４】
例えば、特許文献１には、タッチパネル部がＰＥＴフィルムにＩＴＯ膜により、信号パターンとＧＮＤパターンが印刷された複数の透明シート電極よりなる静電容量型デジタル式タッチパネルが開示されている。【０００５】
ところで、近年タッチパネルを備えたディスプレイの大画面化が進んでおり、これに対応してタッチパネル用の透明導電性フィルム等の導電性基板についても大面積化が求められている。しかし、ＩＴＯは電気抵抗値が高く信号の劣化を生じるため、大型パネルには不向きという問題があった。【０００６】
そこで、導電層の材料として、ＩＴＯにかえて銅等の金属を用いることが検討されている。ただし、金属は金属光沢を有しているため、反射によりディスプレイの視認性が低下するという問題がある。このため、銅等の金属を用いた導電層である金属層と共に、金属層表面での光の反射を抑制する黒化層を形成した導電性基板が検討されている。
【先行技術文献】
【特許文献】
【０００７】
【特許文献１】日本国特開２００４−２１３１１４号公報
【発明の概要】
【発明が解決しようとする課題】
【０００８】
ところで、導電性基板において、例えば金属層と黒化層とを別の装置で成膜する場合など、金属層を形成後、その上面に黒化層を形成するまでの間に金属層の表面に錆等が生じることを防止することが求められる場合があった。そこで、金属層表面に有機物層を形成する防錆処理を行うことが考えられるが、金属層の防錆処理を行った面について黒化層を成膜すると、黒化層と金属層との密着性が低下するという問題があった。【０００９】
上記従来技術の問題に鑑み、本発明の一側面では、金属層と黒化層との間に有機物層を形成した導電性基板において、黒化層の密着性が高い導電性基板を提供することを目的とする。
【課題を解決するための手段】
【００１０】
上記課題を解決するため本発明の一側面では、
絶縁性基材と、
前記絶縁性基材の少なくとも一方の面上に形成された金属層と、
前記金属層上に形成された窒素系有機物を含有する有機物層と、
前記有機物層上に形成された黒化層と、を有しており、
前記有機物層の前記黒化層と対向する面における純水の接触角が６０°以下である導電性基板を提供する。
【発明の効果】
【００１１】
本発明の一側面によれば、金属層と黒化層との間に有機物層を形成した導電性基板において、黒化層の密着性が高い導電性基板を提供することができる。
【図面の簡単な説明】
【００１２】
【図１Ａ】本発明の実施形態に係る導電性基板の断面図。
【図１Ｂ】本発明の実施形態に係る導電性基板の断面図。
【図２Ａ】本発明の実施形態に係る導電性基板の断面図。
【図２Ｂ】本発明の実施形態に係る導電性基板の断面図。
【図３】本発明の実施形態に係るメッシュ状の配線を備えた導電性基板の上面図。
【図４Ａ】図３のＡ−Ａ´線における断面図。
【図４Ｂ】図３のＡ−Ａ´線における断面図。
【図５】実施例、比較例における密着性試験を行う際に形成する切込み線の説明図。
【図６】実施例、比較例における有機物層の接触角と、密着性との関係の説明図。
【発明を実施するための形態】
【００１３】
以下、本発明の導電性基板、及び導電性基板の製造方法の一実施形態について説明する。
（導電性基板）
本実施形態の導電性基板は、絶縁性基材と、絶縁性基材の少なくとも一方の面上に形成された金属層と、金属層上に形成された窒素系有機物を含有する有機物層と、有機物層上に形成された黒化層と、を有することができる。そして、有機物層の黒化層と対向する面における純水の接触角を６０°以下とすることができる。
【００１４】
なお、本実施形態における導電性基板とは、金属層等をパターニングする前の、絶縁性基材の表面に金属層、有機物層、及び黒化層を有する基板と、金属層等をパターン化した基板、すなわち、配線基板と、を含む。
【００１５】
ここでまず、導電性基板に含まれる各部材について以下に説明する。
【００１６】
絶縁性基材としては特に限定されるものではなく、可視光を透過する樹脂基板（樹脂フィルム）や、ガラス基板等の透明基材を好ましく用いることができる。
【００１７】
可視光を透過する樹脂基板の材料としては例えば、ポリアミド系樹脂、ポリエチレンテレフタレート系樹脂、ポリエチレンナフタレート系樹脂、シクロオレフィン系樹脂、ポリイミド系樹脂、ポリカーボネート系樹脂等の樹脂を好ましく用いることができる。特に、可視光を透過する樹脂基板の材料として、ＰＥＴ（ポリエチレンテレフタレート）、ＣＯＰ（シクロオレフィンポリマー）、ＰＥＮ（ポリエチレンナフタレート）、ポリイミド、ポリアミド、ポリカーボネート等をより好ましく用いることができる。
【００１８】
絶縁性基材の厚さについては特に限定されず、導電性基板とした場合に要求される強度や静電容量、光の透過率等に応じて任意に選択することができる。絶縁性基材の厚さとしては例えば１０μｍ以上２００μｍ以下とすることができる。特にタッチパネルの用途に用いる場合、絶縁性基材の厚さは２０μｍ以上１２０μｍ以下とすることが好ましく、２０μｍ以上１００μｍ以下とすることがより好ましい。タッチパネルの用途に用いる場合で、例えば特にディスプレイ全体の厚さを薄くすることが求められる用途においては、絶縁性基材の厚さは２０μｍ以上５０μｍ以下であることが好ましい。
【００１９】
絶縁性基材の全光線透過率は高い方が好ましく、例えば全光線透過率は３０％以上であることが好ましく、６０％以上であることがより好ましい。絶縁性基材の全光線透過率が上記範囲であることにより、例えばタッチパネルの用途に用いた場合にディスプレイの視認性を十分に確保することができる。
【００２０】
なお絶縁性基材の全光線透過率はＪＩＳ  Ｋ  ７３６１−１に規定される方法により評価することができる。
【００２１】
次に、金属層について説明する。
【００２２】
金属層を構成する材料は特に限定されず用途にあった電気伝導率を有する材料を選択できるが、例えば、金属層を構成する材料は、Ｃｕと、Ｎｉ，Ｍｏ，Ｔａ，Ｔｉ，Ｖ，Ｃｒ，Ｆｅ，Ｍｎ，Ｃｏ，Ｗから選ばれる少なくとも１種の以上の金属との銅合金、または銅を含む材料であることが好ましい。また、金属層は銅から構成される銅層とすることもできる。
【００２３】
絶縁性基材の少なくとも一方の面上に金属層を形成する方法は特に限定されないが、光の透過率を低減させないため、絶縁性基材と金属層との間に接着剤を配置しないことが好ましい。すなわち金属層は、絶縁性基材の少なくとも一方の面上に直接形成されていることが好ましい。なお、後述のように絶縁性基材と金属層との間に密着層を配置する場合には、金属層は密着層の上面に直接形成されていることが好ましい。
【００２４】
絶縁性基材等の上面に金属層を直接形成するため、金属層は金属薄膜層を有することが好ましい。また、金属層は金属薄膜層と金属めっき層とを有していてもよい。
【００２５】
例えば絶縁性基材上に、乾式めっき法により金属薄膜層を形成し該金属薄膜層を金属層とすることができる。これにより、絶縁性基材上に接着剤を介さずに直接金属層を形成できる。なお、乾式めっき法としては、例えばスパッタリング法や蒸着法、イオンプレーティング法等を好ましく用いることができる。
【００２６】
また、金属層の膜厚を厚くする場合には、金属薄膜層を給電層として湿式めっき法の一種である電気めっき法により金属めっき層を形成することにより、金属薄膜層と金属めっき層とを有する金属層とすることもできる。金属層が金属薄膜層と金属めっき層とを有することにより、この場合も絶縁性基材上に接着剤を介さずに直接金属層を形成できる。
【００２７】
なお、密着層上に金属層を形成する場合も同様にして、密着層上に金属層を直接形成できる。
【００２８】
金属層の厚さは特に限定されるものではなく、金属層を配線として用いた場合に、該配線に供給する電流の大きさや配線幅等に応じて任意に選択することができる。
【００２９】
ただし、金属層が厚くなると、配線パターンを形成するためにエッチングを行う際にエッチングに時間を要するためサイドエッチが生じ易くなり、細線が形成しにくくなる等の問題を生じる場合がある。このため、金属層の厚さは５μｍ以下であることが好ましく、３μｍ以下であることがより好ましい。
【００３０】
また、特に導電性基板の抵抗値を低くし、十分に電流を供給できるようにする観点から、例えば金属層は厚さが５０ｎｍ以上であることが好ましく、６０ｎｍ以上であることがより好ましく、１５０ｎｍ以上であることがさらに好ましい。
【００３１】
なお、金属層が上述のように金属薄膜層と、金属めっき層とを有する場合には、金属薄膜層の厚さと、金属めっき層の厚さとの合計が上記範囲であることが好ましい。
【００３２】
金属層が金属薄膜層により構成される場合、または金属薄膜層と金属めっき層とを有する場合のいずれの場合でも、金属薄膜層の厚さは特に限定されるものではないが、例えば５０ｎｍ以上５００ｎｍ以下とすることが好ましい。
【００３３】
金属層は後述するように例えば所望の配線パターンにパターニングすることにより配線として用いることができる。そして、金属層は従来透明導電膜として用いられていたＩＴＯよりも電気抵抗値を低くすることができるから、金属層を設けることにより導電性基板の電気抵抗値を小さくできる。
【００３４】
次に有機物層について説明する。
【００３５】
有機物層は金属層の後述する黒化層と対向する面に形成することができる。従って、導電性基板とした場合に、金属層と黒化層との間に配置することができる。
【００３６】
有機物層を金属層の上面に形成することで、金属層の表面に錆等が生じることを防止することができる。
【００３７】
有機物層は窒素系有機物を含有することができる。そして、有機物層に用いる窒素系有機物は例えば、１，２，３−ベンゾトリアゾール、またはその誘導体を含むことが好ましい。有機物層に用いる窒素系有機物としては、具体的には例えば、１，２，３−ベンゾトリアゾールや、５−メチル−１Ｈベンゾトリアゾール等を挙げることができる。
【００３８】
有機物層に用いる窒素系有機物を含有する薬剤としては、例えば銅用の防錆処理剤を好ましく用いることができ、市販されている薬品としては例えばＯＰＣディフェンサー（商品名、奥野製薬工業株式会社）等を好ましく用いることができる。
【００３９】
既述の様に、有機物層を形成した後に黒化層を形成すると、黒化層の密着性が十分ではない場合があった。そこで、本発明の発明者らが黒化層の密着性を高める方法について検討を行ったところ、有機物層の黒化層と対向する面における純水の接触角を６０°以下とすることで、黒化層の密着性を高められることを見いだし、本発明を完成させた。
【００４０】
本発明の発明者らの検討によると、金属層と有機物層とが結合した均一な皮膜が形成できずに、有機物が金属層表面に単に堆積している場合に、黒化層の密着性が十分でない場合があった。そして、このように有機物が金属層表面に堆積している場合、有機物層の黒化層と対向する面の純水に対する接触角が６０°を超えていた。
【００４１】
これに対して、有機物層を形成する際に、金属層と有機物層とが結合した均一な皮膜を形成できている場合には、有機物層の黒化層と対向する面における純水の接触角が６０°以下となる。そして、金属層と有機物層とが結合した均一な皮膜を形成することで、有機物層上に黒化層を形成した際に黒化層の密着性を高めることができる。
【００４２】
このため、上述の様に有機物層の黒化層と対向する面における純水の接触角は６０°以下とすることが好ましい。
【００４３】
有機物層の黒化層と対向する面における純水の接触角を６０°以下とする方法は特に限定されるものではなく、金属層と有機物層とが結合した均一な皮膜となるように、有機物層の原料となる窒素系有機物溶液を金属層の表面に対して供給する方法が挙げられる。
【００４４】
窒素系有機物溶液を供給する方法としては特に限定されるものではなく、任意の方法により供給することができる。例えば、窒素系有機物溶液をスプレー等により塗布したり、窒素系有機物溶液に金属層を形成した絶縁性基材を浸漬することにより金属層上に有機物層を構成する材料を含む溶液を塗布することができる。
【００４５】
ただし、窒素系有機物溶液を供給する際、金属層と有機物層とが結合した均一な皮膜となるように、金属層表面に対して、窒素系有機物溶液を均一に供給することが好ましい。このため、例えば、金属層の黒化層を形成する側の面に対して、窒素系有機物溶液を２種類以上の複数の手段により同時に供給したり、金属層の黒化層を形成する側の面に対して、窒素系有機物溶液を複数回に分けて繰り返し供給することが好ましい。
【００４６】
なお、金属層の黒化層を形成する面に対して、窒素系有機物溶液を供給する際の窒素系有機物溶液の条件は特に限定されるものではなく、窒素系有機物溶液の種類等に応じて任意に選択できる。具体的には、有機物層を形成する際に用いる窒素系有機物溶液中の窒素系有機物の濃度は特に限定されるものではなく、目標とする有機物層中の窒素系有機物の含有量や、操作性等を考慮して任意に選択することができる。
【００４７】
ただし、窒素系有機物溶液中の窒素系有機物の濃度の下限値は、１ｍＬ／Ｌ以上であることが好ましく、２ｍＬ／Ｌ以上であることがより好ましい。上限値は、４ｍＬ／Ｌ以下であることが好ましい。これは、窒素系有機物溶液中の窒素系有機物の濃度を１ｍＬ／Ｌ以上とすることで、金属層と有機物層とが結合した均一な被膜をより確実に形成することができるためである。ただし、窒素系有機物溶液中の窒素系有機物の濃度が４ｍＬ／Ｌを超えると、水洗で余剰の溶液を除去しきれない恐れがあるため、４ｍＬ／Ｌ以下であることが好ましい。
【００４８】
また、金属層表面に窒素系有機物溶液を供給する際の窒素系有機物溶液の温度は特に限定されるものではなく、該溶液の粘度や操作性、反応性等を考慮して任意に選択することができる。例えば１０℃以上であることが好ましく、２０℃以上であることがより好ましい。ただし、温度が高くなると含まれる窒素系有機物が他の物質と反応する恐れがあることから、４０℃以下とすることが好ましい。
【００４９】
また、窒素系有機物溶液のｐＨは特に限定されるものではなく、用いる窒素系有機物の種類や該溶液の反応性等を考慮して選択することができるが、例えば窒素系有機物溶液のｐＨは２以上であることが好ましく、３以上であることがより好ましい。ただし、ｐＨが高くなると皮膜中の窒素系有機物の含有量が低下することから、窒素系有機物溶液のｐＨは４以下であることが好ましい。
【００５０】
金属層表面に対して窒素系有機物溶液を供給し、反応させる処理時間の長さは特に限定されるものではなく、用いる窒素系有機物溶液の種類や、形成する有機物層の厚さ等に応じて任意に選択することができる。例えば処理時間は５秒以上であることが好ましく、６秒以上であることがより好ましい。ただし、処理時間を長くしすぎると、生産性が低下する恐れがあることから１０秒以下であることが好ましい。
【００５１】
また、本発明の発明者らは、金属層と、黒化層との間に、窒素系有機物を含有する有機物層を配置することで、導電性基板の反射率を抑制できることも見出した。
【００５２】
導電性基板の反射率を抑制するためには特に、有機物層の窒素系有機物の含有量は０．２μｇ/ｃｍ２以上であることが好ましく、０．３μｇ／ｃｍ２以上であることがより好ましい。
【００５３】
これは、本発明の発明者らの検討によれば、有機物層の窒素系有機物の含有量を０．２μｇ／ｃｍ２以上とすることで、導電性基板の反射率を大幅に抑制することができるからである。また、有機物層の窒素系有機物の含有量が増加すると、黒化層の色をＣＩＥ（Ｌ＊ａ＊ｂ＊）表色系に換算した際のａ＊値、ｂ＊値を下げることができ、特に導電性基板の配線を目立たなくすることができるため好ましいからである。
【００５４】
有機物層の窒素系有機物の含有量の上限値は特に限定されるものではない。ただし、有機物層の窒素系有機物の含有量を増加させるためには、有機物層を形成する際に用いる窒素系有機物溶液の濃度を高めたり、窒素系有機物溶液の供給時間を長くする等を行うこととなる。このため、有機物層の窒素系有機物の含有量を過度に多くしようとすると、窒素系有機物溶液の取扱い性が低下したり、有機物層を形成するために要する時間が長くなり、生産性が低下する恐れがある。そこで、有機物層の窒素系有機化合物の含有量は例えば０．５μｇ／ｃｍ２以下とすることが好ましい。
【００５５】
次に黒化層について説明する。
【００５６】
黒化層は、有機物層の上面に形成することができる。
【００５７】
黒化層の材料は特に限定されるものではなく、金属層表面における光の反射を抑制できる材料であれば好適に用いることができる。
【００５８】
黒化層は例えば、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも１種以上の金属を含むことが好ましい。また、黒化層は、炭素、酸素、水素、窒素から選ばれる１種以上の元素をさらに含むこともできる。
【００５９】
なお、黒化層は、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金を含むことができる。この場合についても、黒化層は炭素、酸素、水素、窒素から選ばれる１種以上の元素をさらに含むこともできる。この際、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金としては、Ｃｕ−Ｔｉ−Ｆｅ合金や、Ｃｕ−Ｎｉ−Ｆｅ合金、Ｎｉ−Ｃｕ合金、Ｎｉ−Ｚｎ合金、Ｎｉ−Ｔｉ合金、Ｎｉ−Ｗ合金、Ｎｉ−Ｃｒ合金、Ｎｉ−Ｃｕ−Ｃｒ合金を好ましく用いることができる。特にＮｉ−Ｃｕ合金をより好ましく用いることができる。
【００６０】
黒化層の形成方法は特に限定されるものではなく、任意の方法により形成することができ、例えば乾式法、または湿式法により成膜することができる。
【００６１】
黒化層を乾式法により成膜する場合、その具体的な方法は特に限定されるものではないが、例えばスパッタリング法、イオンプレーティング法や蒸着法等の乾式めっき法を好ましく用いることができる。黒化層を乾式法により成膜する場合、膜厚の制御が容易であることから、スパッタリング法を用いることがより好ましい。なお、黒化層には上述のように炭素、酸素、水素、窒素から選ばれる１種以上の元素を添加することもでき、この場合は反応性スパッタリング法をさらに好ましく用いることができる。
【００６２】
反応性スパッタリング法により黒化層を成膜する場合、ターゲットとしては、黒化層を構成する金属種を含むターゲットを用いることができる。黒化層が合金を含む場合には、黒化層に含まれる金属種毎にターゲットを用い、基材等の被成膜体の表面で合金を形成してもよく、予め黒化層に含まれる金属を合金化したターゲットを用いることもできる。
【００６３】
また、黒化層に炭素、酸素、水素、窒素から選ばれる１種以上の元素が含まれる場合、これらは黒化層を成膜する際の雰囲気中に添加しておくことにより、黒化層中に添加することができる。例えば、黒化層に炭素を添加する場合には一酸化炭素ガスおよび／または二酸化炭素ガスを、酸素を添加する場合には酸素ガスを、水素を添加する場合には水素ガスおよび／または水を、窒素を添加する場合には窒素ガスを、スパッタリングを行う際の雰囲気中に添加しておくことができる。黒化層を成膜する際の不活性ガス中にこれらのガスを添加することにより、炭素、酸素、水素、窒素から選ばれる１種以上の元素を黒化層中に添加することができる。なお、不活性ガスとしてはアルゴンを好ましく用いることができる。
【００６４】
黒化層を湿式法により成膜する場合には、黒化層の材料に応じためっき液を用い、例えば電気めっき法により成膜することができる。
【００６５】
上述の様に黒化層は、乾式法、湿式法のいずれの方法でも形成することができるが、黒化層を形成する際に、有機物層に含まれる窒素系有機物が、めっき液中に溶解し、黒化層中に取り込まれ、色調やその他の特性に影響を与える恐れがあるため、乾式法により成膜することが好ましい。
【００６６】
黒化層の厚さは特に限定されるものではないが、例えば１５ｎｍ以上であることが好ましく、２５ｎｍ以上であることがより好ましい。これは、黒化層の厚さが薄い場合には、金属層表面における光の反射を十分に抑制できない場合があるため、上述のように黒化層の厚さを１５ｎｍ以上とすることにより金属層表面における光の反射を特に抑制できるように構成することが好ましいためである。
【００６７】
黒化層の厚さの上限値は特に限定されるものではないが、必要以上に厚くしても成膜に要する時間や、配線を形成する際のエッチングに要する時間が長くなり、コストの上昇を招くことになる。このため、黒化層の厚さは７０ｎｍ以下とすることが好ましく、５０ｎｍ以下とすることがより好ましい。
【００６８】
また、導電性基板は上述の絶縁性基材、金属層、有機物層、黒化層以外に任意の層を設けることもできる。例えば密着層を設けることができる。
【００６９】
密着層の構成例について説明する。
【００７０】
上述のように金属層は絶縁性基材上に形成することができるが、絶縁性基材上に金属層を直接形成した場合に、絶縁性基材と金属層との密着性は十分ではない場合がある。このため、絶縁性基材の上面に直接金属層を形成した場合、製造過程、または、使用時に絶縁性基材から金属層が剥離する場合がある。
【００７１】
そこで、本実施形態の導電性基板においては、絶縁性基材と金属層との密着性を高めるため、絶縁性基材上に密着層を配置することができる。
【００７２】
絶縁性基材と金属層との間に密着層を配置することにより、絶縁性基材と金属層との密着性を高め、絶縁性基材から金属層が剥離することを抑制できる。
【００７３】
また、密着層は黒化層としても機能させることができる。このため、金属層の下面側、すなわち絶縁性基材側からの光による金属層の光の反射も抑制することが可能になる。
【００７４】
密着層を構成する材料は特に限定されるものではなく、絶縁性基材及び金属層との密着力や、要求される金属層表面での光の反射の抑制の程度、また、導電性基板を使用する環境（例えば湿度や、温度）に対する安定性の程度等に応じて任意に選択することができる。
【００７５】
密着層は例えば、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも１種以上の金属を含むことが好ましい。また、密着層は炭素、酸素、水素、窒素から選ばれる１種以上の元素をさらに含むこともできる。
【００７６】
なお、密着層は、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金を含むことができる。この場合についても、密着層は炭素、酸素、水素、窒素から選ばれる１種以上の元素をさらに含むこともできる。この際、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金としては、Ｃｕ−Ｔｉ−Ｆｅ合金や、Ｃｕ−Ｎｉ−Ｆｅ合金、Ｎｉ−Ｃｕ合金、Ｎｉ−Ｚｎ合金、Ｎｉ−Ｔｉ合金、Ｎｉ−Ｗ合金、Ｎｉ−Ｃｒ合金、Ｎｉ−Ｃｕ−Ｃｒ合金を好ましく用いることができる。特にＮｉ−Ｃｕ合金をより好ましく用いることができる。
【００７７】
密着層の成膜方法は特に限定されるものではないが、乾式めっき法により成膜することが好ましい。乾式めっき法としては例えばスパッタリング法、イオンプレーティング法や蒸着法等を好ましく用いることができる。密着層を乾式法により成膜する場合、膜厚の制御が容易であることから、スパッタリング法を用いることがより好ましい。なお、密着層には上述のように炭素、酸素、水素、窒素から選ばれる１種以上の元素を添加することもでき、この場合は反応性スパッタリング法をさらに好ましく用いることができる。
【００７８】
密着層が炭素、酸素、水素、窒素から選ばれる１種以上の元素を含む場合には、密着層を成膜する際の雰囲気中に炭素、酸素、水素、窒素から選ばれる１種以上の元素を含有するガスを添加しておくことにより、密着層中に添加することができる。例えば、密着層に炭素を添加する場合には一酸化炭素ガスおよび／または二酸化炭素ガスを、酸素を添加する場合には酸素ガスを、水素を添加する場合には水素ガスおよび／または水を、窒素を添加する場合には窒素ガスを、乾式めっきを行う際の雰囲気中に添加しておくことができる。
【００７９】
炭素、酸素、水素、窒素から選ばれる１種以上の元素を含有するガスは、不活性ガスに添加し、乾式めっきの際の雰囲気ガスとすることが好ましい。不活性ガスとしては特に限定されないが、例えばアルゴンを好ましく用いることができる。
【００８０】
密着層を上述のように乾式めっき法により成膜することにより、絶縁性基材と密着層との密着性を高めることができる。そして、密着層は例えば金属を主成分として含むことができるため金属層との密着性も高い。このため、絶縁性基材と金属層との間に密着層を配置することにより、金属層の剥離を抑制することができる。
【００８１】
密着層の厚さは特に限定されるものではないが、例えば３ｎｍ以上５０ｎｍ以下とすることが好ましく、３ｎｍ以上３５ｎｍ以下とすることがより好ましく、３ｎｍ以上３３ｎｍ以下とすることがさらに好ましい。
【００８２】
密着層についても黒化層として機能させる場合、すなわち金属層における光の反射を抑制する場合、密着層の厚さを上述のように３ｎｍ以上とすることが好ましい。
【００８３】
密着層の厚さの上限値は特に限定されるものではないが、必要以上に厚くしても成膜に要する時間や、配線を形成する際のエッチングに要する時間が長くなり、コストの上昇を招くことになる。このため、密着層の厚さは上述のように５０ｎｍ以下とすることが好ましく、３５ｎｍ以下とすることがより好ましく、３３ｎｍ以下とすることがさらに好ましい。
【００８４】
次に、導電性基板の構成例について説明する。
【００８５】
上述のように、本実施形態の導電性基板は絶縁性基材と、金属層と、有機物層と、黒化層と、を有することができる。また、任意に密着層等の層を設けることもできる。
【００８６】
具体的な構成例について、図１Ａ、図１Ｂ、図２Ａ、図２Ｂを用いて以下に説明する。図１Ａ、図１Ｂ、図２Ａ、図２Ｂは、本実施形態の導電性基板の、絶縁性基材、金属層、有機物層、黒化層の積層方向と平行な面における断面図の例を示している。
【００８７】
本実施形態の導電性基板は、例えば絶縁性基材の少なくとも一方の面上に、絶縁性基材側から金属層と、有機物層と、黒化層とがその順に積層された構造を有することができる。
【００８８】
具体的には例えば、図１Ａに示した導電性基板１０Ａのように、絶縁性基材１１の一方の面１１ａ側に金属層１２と、有機物層１３と、黒化層１４と、を一層ずつその順に積層することができる。また、図１Ｂに示した導電性基板１０Ｂのように、絶縁性基材１１の一方の面１１ａ側と、もう一方の面（他方の面）１１ｂ側と、にそれぞれ金属層１２Ａ、１２Ｂと、有機物層１３Ａ、１３Ｂと、黒化層１４Ａ、１４Ｂと、を一層ずつその順に積層することができる。
【００８９】
また、さらに任意の層として、例えば密着層を設けた構成とすることもできる。この場合例えば、絶縁性基材の少なくとも一方の面上に、絶縁性基材側から密着層と、金属層と、有機物層と、黒化層とがその順に形成された構造とすることができる。
【００９０】
具体的には例えば図２Ａに示した導電性基板２０Ａのように、絶縁性基材１１の一方の面１１ａ側に、密着層１５と、金属層１２と、有機物層１３と、黒化層１４と、をその順に積層することができる。
【００９１】
この場合も絶縁性基材１１の両面に密着層、金属層、有機物層、黒化層を積層した構成とすることもできる。具体的には図２Ｂに示した導電性基板２０Ｂのように、絶縁性基材１１の一方の面１１ａ側と、他方の面１１ｂ側と、にそれぞれ密着層１５Ａ、１５Ｂと、金属層１２Ａ、１２Ｂと、有機物層１３Ａ、１３Ｂと、黒化層１４Ａ、１４Ｂとをその順に積層できる。
【００９２】
なお、図１Ｂ、図２Ｂにおいて、絶縁性基材の両面に金属層、有機物層、黒化層等を積層した場合において、絶縁性基材１１を対称面として絶縁性基材１１の上下に積層した層が対称になるように配置した例を示したが、係る形態に限定されるものではない。例えば、図２Ｂにおいて、絶縁性基材１１の一方の面１１ａ側の構成を図１Ｂの構成と同様に、密着層１５Ａを設けずに金属層１２Ａと、有機物層１３Ａと、黒化層１４Ａとをその順に積層した形態とし、絶縁性基材１１の上下に積層した層を非対称な構成としてもよい。
【００９３】
ところで、本実施形態の導電性基板においては、絶縁性基材上に金属層と、有機物層と、黒化層とを設けることで、金属層による光の反射を抑制し、導電性基板の反射率を抑制することもできる。
【００９４】
本実施形態の導電性基板の反射率の程度については特に限定されるものではないが、例えばタッチパネル用の導電性基板として用いた場合のディスプレイの視認性を高めるためには、反射率は低い方が良い。例えば、波長４００ｎｍ以上７００ｎｍ以下の光の平均反射率が２０％以下であることが好ましく、１７％以下であることがより好ましく、１５％以下であることが特に好ましい。
【００９５】
反射率の測定は、導電性基板の黒化層に光を照射するようにして測定を行うことができる。具体的には例えば図１Ａのように絶縁性基材１１の一方の面１１ａ側に金属層１２、有機物層１３、黒化層１４の順に積層した場合、黒化層１４に光を照射するように黒化層１４の表面Ａに対して光を照射し、測定できる。測定に当たっては波長４００ｎｍ以上７００ｎｍ以下の光を例えば波長１ｎｍ間隔で上述のように導電性基板の黒化層１４の表面Ａに対して照射し、測定した値の平均値を該導電性基板の反射率とすることができる。
【００９６】
本実施形態の導電性基板はタッチパネル用の導電性基板として好ましく用いることができる。この場合、導電性基板はメッシュ状の配線を備えた構成とすることができる。
【００９７】
メッシュ状の配線を備えた導電性基板は、ここまで説明した本実施形態の導電性基板の金属層、有機物層、及び黒化層をエッチングすることにより得ることができる。
【００９８】
例えば、二層の配線によりメッシュ状の配線とすることができる。具体的な構成例を図３に示す。図３はメッシュ状の配線を備えた導電性基板３０を金属層等の積層方向の上面側から見た図を示しており、配線パターンが分かり易いように、絶縁性基材１１、及び金属層をパターニングして形成した配線３１Ａ、３１Ｂ以外の層は記載を省略している。また、絶縁性基材１１を透過して見える配線３１Ｂも示している。
【００９９】
図３に示した導電性基板３０は、絶縁性基材１１と、図中Ｙ軸方向に平行な複数の配線３１Ａと、Ｘ軸方向に平行な配線３１Ｂとを有している。なお、配線３１Ａ、３１Ｂは金属層をエッチングして形成されており、該配線３１Ａ、３１Ｂの上面または下面には図示しない有機物層、及び黒化層が形成されている。また、有機物層、及び黒化層は配線３１Ａ、３１Ｂと同じ形状にエッチングされている。
【０１００】
絶縁性基材１１と配線３１Ａ、３１Ｂとの配置は特に限定されない。絶縁性基材１１と配線との配置の構成例を図４Ａ、図４Ｂに示す。図４Ａ、図４Ｂは図３のＡ−Ａ´線での断面図に当たる。
【０１０１】
まず、図４Ａに示したように、絶縁性基材１１の上下面にそれぞれ配線３１Ａ、３１Ｂが配置されていてもよい。なお、図４Ａでは配線３１Ａの上面、及び３１Ｂの下面には、配線と同じ形状にエッチングされた有機物層３２Ａ、３２Ｂ、黒化層３３Ａ、３３Ｂが配置されている。
【０１０２】
また、図４Ｂに示したように、１組の絶縁性基材１１を用い、一方の絶縁性基材１１を挟んで上下面に配線３１Ａ、３１Ｂを配置し、かつ、一方の配線３１Ｂは絶縁性基材１１間に配置されてもよい。この場合も、配線３１Ａ、３１Ｂの上面には配線と同じ形状にエッチングされた有機物層３２Ａ、３２Ｂ、黒化層３３Ａ、３３Ｂが配置されている。なお、既述のように、金属層、有機物層、黒化層以外に密着層を設けることもできる。このため、図４Ａ、図４Ｂいずれの場合でも、例えば配線３１Ａおよび／または配線３１Ｂと絶縁性基材１１との間に密着層を設けることもできる。密着層を設ける場合、密着層も配線３１Ａ、３１Ｂと同じ形状にエッチングされていることが好ましい。
【０１０３】
図３及び図４Ａに示したメッシュ状の配線を有する導電性基板は例えば、図１Ｂのように絶縁性基材１１の両面に金属層１２Ａ、１２Ｂと、有機物層１３Ａ、１３Ｂと、黒化層１４Ａ、１４Ｂとを備えた導電性基板から形成することができる。
【０１０４】
図１Ｂの導電性基板を用いて形成した場合を例に説明すると、まず、絶縁性基材１１の一方の面１１ａ側の金属層１２Ａ、有機物層１３Ａ、及び黒化層１４Ａを、図１Ｂ中Ｙ軸方向に平行な複数の線状のパターンがＸ軸方向に沿って所定の間隔をあけて配置されるようにエッチングを行う。なお、図１Ｂ中のＸ軸方向は、各層の幅方向と平行な方向を意味している。また、図１Ｂ中のＹ軸方向とは、図１Ｂ中の紙面と垂直な方向を意味している。
【０１０５】
そして、絶縁性基材１１の他方の面１１ｂ側の金属層１２Ｂ、有機物層１３Ｂ、及び黒化層１４Ｂを図１Ｂ中Ｘ軸方向と平行な複数の線状のパターンが所定の間隔をあけてＹ軸方向に沿って配置されるようにエッチングを行う。
【０１０６】
以上の操作により図３、図４Ａに示したメッシュ状の配線を有する導電性基板を形成することができる。なお、絶縁性基材１１の両面のエッチングは同時に行うこともできる。すなわち、金属層１２Ａ、１２Ｂ、有機物層１３Ａ、１３Ｂ、黒化層１４Ａ、１４Ｂのエッチングは同時に行ってもよい。また、図４Ａにおいて、配線３１Ａ、３１Ｂと、絶縁性基材１１との間にさらに配線３１Ａ、３１Ｂと同じ形状にパターニングされた密着層を有する導電性基板は、図２Ｂに示した導電性基板を用いて同様にエッチングを行うことで作製できる。
【０１０７】
図３に示したメッシュ状の配線を有する導電性基板は、図１Ａまたは図２Ａに示した導電性基板を２枚用いることにより形成することもできる。図１Ａの導電性基板を２枚用いて形成した場合を例に説明すると、図１Ａに示した導電性基板２枚についてそれぞれ、金属層１２、有機物層１３、及び黒化層１４を、Ｘ軸方向と平行な複数の線状のパターンが所定の間隔をあけてＹ軸方向に沿って配置されるようにエッチングを行う。そして、上記エッチング処理により各導電性基板に形成した線状のパターンが互いに交差するように向きをあわせて２枚の導電性基板を貼り合せることによりメッシュ状の配線を備えた導電性基板とすることができる。２枚の導電性基板を貼り合せる際に貼り合せる面は特に限定されるものではない。例えば、金属層１２等が積層された図１Ａにおける表面Ａと、金属層１２等が積層されていない図１Ａにおける他方の面１１ｂとを貼り合せて、図４Ｂに示した構造となるようにすることもできる。
【０１０８】
また、例えば絶縁性基材１１の金属層１２等が積層されていない図１Ａにおける他方の面１１ｂ同士を貼り合せて断面が図４Ａに示した構造となるようにすることもできる。
【０１０９】
なお、図４Ａ、図４Ｂにおいて、配線３１Ａ、３１Ｂと、絶縁性基材１１との間にさらに配線３１Ａ、３１Ｂと同じ形状にパターニングされた密着層を有する導電性基板は、図１Ａに示した導電性基板にかえて図２Ａに示した導電性基板を用いることで作製できる。
【０１１０】
図３、図４Ａ、図４Ｂに示したメッシュ状の配線を有する導電性基板における配線の幅や、配線間の距離は特に限定されるものではなく、例えば、配線に流す電流量等に応じて選択することができる。
【０１１１】
また、図３、図４Ａ、図４Ｂにおいては、直線形状の配線を組み合わせてメッシュ状の配線（配線パターン）を形成した例を示しているが、係る形態に限定されるものではなく、配線パターンを構成する配線は任意の形状とすることができる。例えばディスプレイの画像との間でモアレ（干渉縞）が発生しないようメッシュ状の配線パターンを構成する配線の形状をそれぞれ、ぎざぎざに屈曲した線（ジグザグ直線）等の各種形状にすることもできる。
【０１１２】
このように２層の配線から構成されるメッシュ状の配線を有する導電性基板は、例えば投影型静電容量方式のタッチパネル用の導電性基板として好ましく用いることができる。
【０１１３】
以上の本実施形態の導電性基板によれば、絶縁性基材の少なくとも一方の面上に形成された金属層上に、黒化層と対向する面における純水の接触角が６０°以下の、窒素系有機物を含む有機物層が配置されている。このため、黒化層の密着性が高い導電性基板とすることができる。また、有機物層上には黒化層を配置していることから、例えばタッチパネル等の用途に用いた場合にディスプレイの視認性を高めることができる。
（導電性基板の製造方法）
次に本実施形態の導電性基板の製造方法の一構成例について説明する。
【０１１４】
本実施形態の導電性基板の製造方法は、以下の工程を有することができる。  
絶縁性基材の少なくとも一方の面上に金属層を形成する金属層形成工程。  
金属層上に窒素系有機物を含有する有機物層を形成する有機物層形成工程。  
有機物層上に黒化層を形成する黒化層形成工程。
【０１１５】
そして、有機物層形成工程では、有機物層の黒化層と対向する面における純水の接触角が６０°以下となるように有機物層を形成することが好ましい。
【０１１６】
以下に本実施形態の導電性基板の製造方法について具体的に説明する。
【０１１７】
なお、本実施形態の導電性基板の製造方法により上述の導電性基板を好適に製造することができる。このため、以下に説明する点以外については上述の導電性基板の場合と同様の構成とすることができるため説明を一部省略する。
【０１１８】
金属層形成工程に供する絶縁性基材は予め準備しておくことができる。用いる絶縁性基材の種類は特に限定されるものではないが、既述のように可視光を透過する樹脂基板（樹脂フィルム）や、ガラス基板等の透明基材を好ましく用いることができる。絶縁性基材は必要に応じて予め任意のサイズに切断等行っておくこともできる。
【０１１９】
そして、金属層は既述のように、金属薄膜層を有することが好ましい。また、金属層は金属薄膜層と金属めっき層とを有することもできる。このため、金属層形成工程は、例えば乾式めっき法により金属薄膜層を形成する工程を有することができる。また、金属層形成工程は、乾式めっき法により金属薄膜層を形成する工程と、該金属薄膜層を給電層として、湿式めっき法の一種である電気めっき法により金属めっき層を形成する工程と、を有していてもよい。
【０１２０】
金属薄膜層を形成する工程で用いる乾式めっき法としては、特に限定されるものではなく、例えば、蒸着法、スパッタリング法、又はイオンプレーティング法等を用いることができる。なお、蒸着法としては真空蒸着法を好ましく用いることができる。金属薄膜層を形成する工程で用いる乾式めっき法としては、特に膜厚の制御が容易であることから、スパッタリング法を用いることがより好ましい。
【０１２１】
次に金属めっき層を形成する工程について説明する。湿式めっき法により金属めっき層を形成する工程における条件、例えば、電気めっき処理の条件は、特に限定されるものではなく、常法による諸条件を採用すればよい。電気めっき処理により金属めっき層を形成する場合、例えば金属めっき液を入れためっき槽に金属薄膜層を形成した基材を供給し、電流密度や、基材の搬送速度を制御することによって形成できる。
【０１２２】
金属層に好適に用いることができる材料や、金属層の好適な厚さ等については既述のため、ここでは説明を省略する。
【０１２３】
次に、有機物層形成工程について説明する。
【０１２４】
有機物層形成工程においては、金属層上に窒素系有機物を含有する有機物層を形成することができる。
【０１２５】
既述のように、金属層と黒化層との間に有機物層を設ける際、金属層と有機物層とが結合した均一な皮膜となるように窒素系有機物溶液を供給することで、黒化層の密着性を高めることができる。
【０１２６】
有機物層の形成方法は特に限定されるものではなく、窒素系有機物溶液を金属層上に供給、乾燥することにより形成することができる。
【０１２７】
窒素系有機物溶液を供給する方法としては特に限定されるものではなく、任意の方法により供給することができる。例えば、窒素系有機物溶液をスプレー等により塗布したり、窒素系有機物溶液に金属層を形成した絶縁性基材を浸漬することにより金属層上に有機物層を構成する材料を含む溶液を塗布することができる。
【０１２８】
ただし、窒素系有機物溶液を供給する際、金属層と有機物層とが結合した均一な皮膜となるように、金属層表面に対して、窒素系有機物溶液を均一に供給することが好ましい。このため、例えば、金属層の黒化層を形成する側の面に対して、窒素系有機物溶液を２種類以上の複数の手段により同時に供給したり、金属層の黒化層を形成する側の面に対して、窒素系有機物溶液を複数回に分けて繰り返し供給することが好ましい。
【０１２９】
有機物層に用いる窒素系有機物は特に限定されるものではないが、例えば、１，２，３−ベンゾトリアゾール、またはその誘導体を含むことが好ましい。有機物層に用いる窒素系有機物としては、具体的には例えば、１，２，３−ベンゾトリアゾールや、５−メチル−１Ｈベンゾトリアゾール等を挙げることができる。
【０１３０】
なお、有機物層形成工程においては、例えば上記窒素系有機物を含有する薬剤である、窒素系有機物溶液を用いて有機物層を形成することができる。
【０１３１】
有機物層に用いる窒素系有機物を含有する薬剤としては、例えば銅用の防錆処理剤を好ましく用いることができ、市販されている薬品としては例えばＯＰＣディフェンサー（商品名、奥野製薬工業株式会社）等を好ましく用いることができる。
【０１３２】
金属層上に窒素系有機物溶液を供給する際の好適な条件等については既に説明したため、ここでは説明を省略する。
【０１３３】
なお、窒素系有機物溶液を塗布後、付着した余剰の窒素系有機物溶液を除去するため、窒素系有機物溶液を塗布した基材を水により洗浄する水洗を実施することもできる。
【０１３４】
次に、黒化層形成工程について説明する。
【０１３５】
黒化層形成工程において、黒化層を形成する方法は特に限定されるものではなく、任意の方法により形成することができ、例えば乾式法、または湿式法により成膜することができる。
【０１３６】
黒化層を乾式法により成膜する場合、その具体的な方法は特に限定されるものではないが、例えばスパッタリング法、イオンプレーティング法や蒸着法等の乾式めっき法を好ましく用いることができる。特に、膜厚の制御が容易であることから、スパッタリング法を用いることがより好ましい。なお、黒化層には既述のように炭素、酸素、水素、窒素から選ばれる１種以上の元素を添加することもでき、この場合は反応性スパッタリング法をさらに好ましく用いることができる。
【０１３７】
また、既述のように黒化層は電気めっき法等の湿式法により成膜することもできる。
【０１３８】
ただし、黒化層を形成する際に、有機物層に含まれる窒素系有機物が、めっき液中に溶けだし、黒化層中に取り込まれることで、黒化層の色調や他の特性に影響を及ぼす恐れがあるため、乾式法により成膜することが好ましい。
【０１３９】
黒化層に好適に用いることができる材料や、黒化層の好適な厚さ等については既述のため、ここでは説明を省略する。
【０１４０】
本実施形態の導電性基板の製造方法においては、上述の工程に加えてさらに任意の工程を実施することもできる。
【０１４１】
例えば絶縁性基材と金属層との間に密着層を形成する場合、絶縁性基材の金属層を形成する面上に密着層を形成する密着層形成工程を実施することができる。密着層形成工程を実施する場合、金属層形成工程は、密着層形成工程の後に実施することができ、金属層形成工程では、本工程で絶縁性基材上に密着層を形成した基材に金属薄膜層を形成できる。
【０１４２】
密着層形成工程において、密着層の成膜方法は特に限定されるものではないが、乾式めっき法により成膜することが好ましい。乾式めっき法としては例えばスパッタリング法、イオンプレーティング法や蒸着法等を好ましく用いることができる。密着層を乾式法により成膜する場合、膜厚の制御が容易であることから、スパッタリング法を用いることがより好ましい。なお、密着層には既述のように炭素、酸素、水素、窒素から選ばれる１種以上の元素を添加することもでき、この場合は反応性スパッタリング法をさらに好ましく用いることができる。
【０１４３】
密着層に好適に用いることができる材料や、密着層の好適な厚さ等については既述のため、ここでは説明を省略する。
【０１４４】
本実施形態の導電性基板の製造方法で得られる導電性基板は例えばタッチパネル等の各種用途に用いることができる。そして、各種用途に用いる場合には、本実施形態の導電性基板に含まれる金属層、有機物層、及び黒化層がパターン化されていることが好ましい。なお、密着層を設ける場合は、密着層についてもパターン化されていることが好ましい。金属層、有機物層、及び黒化層、場合によってはさらに密着層は、例えば所望の配線パターンにあわせてパターン化することができ、金属層、有機物層、及び黒化層、場合によってはさらに密着層は同じ形状にパターン化されていることが好ましい。
【０１４５】
このため、本実施形態の導電性基板の製造方法は、金属層、有機物層及び黒化層をパターニングするパターニング工程を有することができる。なお、密着層を形成した場合には、パターニング工程は、密着層、金属層、有機物層、及び黒化層をパターニングする工程とすることができる。
【０１４６】
パターニング工程の具体的手順は特に限定されるものではなく、任意の手順により実施することができる。例えば図１Ａのように絶縁性基材１１上に金属層１２、有機物層１３、黒化層１４が積層された導電性基板１０Ａの場合、まず黒化層１４上の表面Ａに所望のパターンを有するマスクを配置するマスク配置ステップを実施することができる。次いで、黒化層１４上の表面Ａ、すなわち、マスクを配置した面側にエッチング液を供給するエッチングステップを実施できる。
【０１４７】
エッチングステップにおいて用いるエッチング液は特に限定されるものではなく、エッチングを行う層を構成する材料に応じて任意に選択することができる。例えば、層毎にエッチング液を変えることもでき、また、同じエッチング液により同時に金属層、有機物層、及び黒化層、場合によってはさらに密着層をエッチングすることもできる。
【０１４８】
また、図１Ｂのように絶縁性基材１１の一方の面１１ａ、他方の面１１ｂに金属層１２Ａ、１２Ｂ、有機物層１３Ａ、１３Ｂ、黒化層１４Ａ、１４Ｂを積層した導電性基板１０Ｂについてもパターニングするパターニング工程を実施できる。この場合例えば黒化層１４Ａ、１４Ｂ上の表面Ａ、及び表面Ｂに所望のパターンを有するマスクを配置するマスク配置ステップを実施できる。次いで、黒化層１４Ａ、１４Ｂ上の表面Ａ、及び表面Ｂ、すなわち、マスクを配置した面側にエッチング液を供給するエッチングステップを実施できる。
【０１４９】
エッチングステップで形成するパターンについては特に限定されるものではなく、任意の形状とすることができる。例えば図１Ａに示した導電性基板１０Ａの場合、既述のように金属層１２、有機物層１３、及び黒化層１４を複数の直線や、ぎざぎざに屈曲した線（ジグザグ直線）を含むようにパターンを形成することができる。
【０１５０】
また、図１Ｂに示した導電性基板１０Ｂの場合、金属層１２Ａと、金属層１２Ｂとでメッシュ状の配線となるようにパターンを形成することができる。この場合、有機物層１３Ａ、及び黒化層１４Ａは、金属層１２Ａと同様の形状に、有機物層１３Ｂ、及び黒化層１４Ｂは金属層１２Ｂと同様の形状になるようにそれぞれパターニングを行うことが好ましい。
【０１５１】
また、例えばパターニング工程で上述の導電性基板１０Ａについて金属層１２等をパターン化した後、パターン化した２枚以上の導電性基板を積層する積層工程を実施することもできる。積層する際、例えば各導電性基板の金属層のパターンが交差するように積層することにより、メッシュ状の配線を備えた積層導電性基板を得ることもできる。
【０１５２】
積層した２枚以上の導電性基板を固定する方法は特に限定されるものではないが、例えば接着剤等により固定することができる。
【０１５３】
以上の本実施形態の導電性基板の製造方法により得られる導電性基板によれば、絶縁性基材の少なくとも一方の面上に形成された金属層上に、黒化層と対向する面における純水の接触角が６０°以下の、窒素系有機物を含む有機物層が配置されている。このため、黒化層の密着性が高い導電性基板とすることができる。また、有機物層上には黒化層を配置していることから、例えばタッチパネル等の用途に用いた場合にディスプレイの視認性を高めることができる。
【実施例】
【０１５４】
以下に具体的な実施例、比較例を挙げて説明するが、本発明はこれらの実施例に限定されるものではない。
（評価方法）
まず、得られた導電性基板の評価方法について説明する。
（１）接触角
以下の各実施例、比較例において作製した導電性基板を作製する際、有機物層を形成後、黒化層を形成する前に有機物層表面の純水に対する接触角の測定を行った。【０１５５】
測定は、自動接触角計（協和界面科学株式会社製  型式：ＤＭ−３０１）を用いて行った。【０１５６】
有機物層を形成後、有機物層の黒化層を形成する面に１．０μＬの純水を供給し、接触角の測定を行った。
（２）密着性試験
図５に示すように、黒化層まで形成した導電性基板の黒化層に対して、切込み工具（Ｐｒｅｃｉｓｉｏｎ  Ｇａｔｅ＆Ｔｏｏｌ  Ｃｏｍｐａｎｙ社製  Ｃｒｏｓｓ  Ｃｕｔ  Ｋｉｔ  １．０ＭＭ）を用いて、長さ２０ｍｍの縦切り込み線５１ａを１．０ｍｍ間隔で互いに平行になるように１１本形成する。【０１５７】
次いで同じ切込み工具を用いて、先に形成した縦切込み線５１ａと直交するように、長さ２０ｍｍの横切り込み線５１ｂを１．０ｍｍ間隔で互いに平行になるように１１本形成する。【０１５８】
以上の工程により、図５に示すように黒化層に縦方向、横方向それぞれ１１本の切込み線により、格子状の切込みが形成される。【０１５９】
次いで、格子状の切込みを覆うように密着度評価用テープ（エルコメーター社製  Ｅｌｃｏｍｅｔｅｒ９９テープ）を貼り付けた後、十分に擦り付ける。【０１６０】
密着度評価用テープを貼り付けてから３０秒経過後に測定面に対して可能な限り１８０°の方向に素早く密着度評価用テープを剥がす。【０１６１】
密着度評価用テープを剥がした後、格子状の縦切込み線５１ａ、及び横切込み線５１ｂとで囲まれた、図５中の評価領域５２内で黒化層の下に形成した金属層（有機物層）が露出した面積により密着性の評価を行った。【０１６２】
評価領域内の金属層の露出面積が０％の場合を５Ｂ、０％より多く５％未満の場合を４Ｂ、５％以上１５％未満の場合を３Ｂ、１５％以上３５％未満の場合を２Ｂ、３５％以上６５％未満の場合を１Ｂ、６５％以上の場合を０Ｂと評価した。係る評価について０Ｂが最も黒化層の密着性が低く、５Ｂが黒化層の密着性が最も高くなる。【０１６３】
密着性試験の結果、５Ｂの場合について黒化層の密着性が十分であると評価できる。
（試料の作製条件）
実施例、比較例として、以下に説明する条件で導電性基板を作製し、上述の評価方法により評価を行った。
［実施例１］
（密着層形成工程）
縦５００ｍｍ×横５００ｍｍ、厚さ５０μｍのポリエチレンテレフタレート樹脂（ＰＥＴ）製の絶縁性基材の一方の面上に密着層を成膜した。なお、絶縁性基材として用いたポリエチレンテレフタレート樹脂製の絶縁性基材について、全光線透過率をＪＩＳ  Ｋ  ７３６１−１に規定された方法により評価を行ったところ９７％であった。【０１６４】
密着層形成工程では、Ｎｉ−１７重量％Ｃｕ合金のターゲットを装着したスパッタリング装置により、密着層として酸素を含有するＮｉ−Ｃｕ合金層を成膜した。以下に密着層の成膜手順について説明する。【０１６５】
予め６０℃まで加熱して水分を除去した上述の絶縁性基材を、スパッタリング装置のチャンバー内に設置した。【０１６６】
次に、チャンバー内を１×１０−３Ｐａまで排気した後、アルゴンガスと酸素ガスとを導入し、チャンバー内の圧力を１．３Ｐａとした。なお、この際チャンバー内の雰囲気は体積比で３０％が酸素、残部がアルゴンとしている。【０１６７】
そして係る雰囲気下でターゲットに電力を供給し、絶縁性基材の一方の面上に密着層を厚さが２０ｎｍになるように成膜した。
（金属層形成工程）
金属層形成工程では、金属薄膜層形成工程と、金属めっき層形成工程と、を実施した。【０１６８】
まず、金属薄膜層形成工程について説明する。【０１６９】
金属薄膜層形成工程では、基材として密着層形成工程で絶縁性基材上に密着層を成膜したものを用い、密着層上に金属薄膜層として銅薄膜層を形成した。【０１７０】
金属薄膜層は、銅のターゲットを用いた点と、基材をセットしたチャンバー内を排気した後、アルゴンガスを供給してアルゴン雰囲気とした点以外は、密着層の場合と同様にしてスパッタリング装置により成膜した。【０１７１】
金属薄膜層である銅薄膜層は膜厚が１５０ｎｍとなるように成膜した。【０１７２】
次に、金属めっき層形成工程においては、金属めっき層として銅めっき層を形成した。銅めっき層は、電気めっき法により銅めっき層の厚さが０．５μｍになるように成膜した。
（有機物層形成工程）
有機物層形成工程では、絶縁性基材上に、密着層と、金属層とが形成された積層体の金属層上に有機物層を形成した。【０１７３】
有機物層形成工程ではまず、上述の積層体を窒素系有機物として１，２，３−ベンゾトリアゾールを含有するＯＰＣディフューザー（奥野製薬工業株式会社製）溶液に７秒間浸漬した。なお、用いたＯＰＣディフューザー溶液は、１，２，３−ベンゾトリアゾールの濃度が３ｍＬ／Ｌであり、浴温３０℃、ｐＨ３となるように予め調整して用いた。【０１７４】
そして、金属層の上面、すなわち金属層の密着層と対向する面と反対側の面以外に付着した溶液を水洗により除去した後、乾燥することで、金属層上に有機物層を形成した。【０１７５】
なお、有機物層形成工程後、基板の一部を切り出し、既述の接触角の評価に供した。
（黒化層形成工程）
黒化層形成工程では、有機物層形成工程で形成した有機物層上に、スパッタリング法により黒化層としてＮｉ−Ｃｕ層を形成した。【０１７６】
黒化層形成工程では、Ｎｉ−３５重量％Ｃｕ合金のターゲットを装着したスパッタリング装置により、黒化層としてＮｉ−Ｃｕ合金層を成膜した。以下に黒化層の成膜手順について説明する。【０１７７】
まず、絶縁性基材上に、密着層と、金属層と、有機物層と、を積層した積層体をスパッタリング装置のチャンバー内にセットした。【０１７８】
次にチャンバー内を１×１０−３Ｐａまで排気した後、アルゴンガスを導入し、チャンバー内の圧力を１．３Ｐａとした。【０１７９】
そして係る雰囲気下でターゲットに電力を供給し、有機物層上に厚さ３０ｎｍになるように黒化層を成膜した。【０１８０】
以上の工程により、金属層の上面、すなわち、金属層の密着層と対向する面と反対側の面に有機物層を介して黒化層を形成し、絶縁性基材上に、密着層、金属層、有機物層、黒化層がその順で積層された導電性基板が得られた。【０１８１】
得られた導電性基板について、密着性試験を実施した。【０１８２】
結果を表１に示す。
［実施例２、実施例３］
有機物層を形成する際に、ＯＰＣディフューザー溶液の濃度や、浴温、ｐＨを変化させることにより、有機物層表面の接触角が異なるようにした点を除いては、実施例１と同様にして導電性基板を作製した。【０１８３】
得られた導電性基板について、上述の密着性試験を実施した。【０１８４】
結果を表１に示す。
［比較例１〜比較例３］
有機物層を形成する際に、ＯＰＣディフューザー溶液の濃度や、浴温、ｐＨを変化させることにより、有機物層表面の接触角が異なるようにした点を除いては、実施例１と同様にして導電性基板を作製した。【０１８５】
得られた導電性基板について、上述の密着性試験を実施した。【０１８６】
結果を表１に示す。【０１８７】
【表１】
2017022539.tif 000003
表１に示した有機物層の接触角と、黒化層の密着性の評価結果との関係をグラフにしたものを図６に示す。【０１８８】
表１、図６の結果から明らかなように、有機物層表面の接触角を６０°以下である実施例１〜実施例３については、密着性試験の結果が５Ｂとなっていることが確認できた。これに対して、有機物層の接触角が６０°を超える比較例１〜比較例３については、密着性試験の結果が３Ｂまたは４Ｂとなっており、黒化層の剥離が確認された。【０１８９】
以上の結果から、金属層と黒化層との間に有機物層を形成した導電性基板において、有機物層表面の接触角を６０°以下とすることで、黒化層の密着性が高い導電性基板とすることができることを確認できた。【０１９０】
以上に導電性基板、導電性基板の製造方法を、実施形態および実施例等で説明したが、本発明は上記実施形態および実施例等に限定されない。特許請求の範囲に記載された本発明の要旨の範囲内において、種々の変形、変更が可能である。【０１９１】
本出願は、２０１５年７月３１日に日本国特許庁に出願された特願２０１５−１５２８９６号に基づく優先権を主張するものであり、特願２０１５−１５２８９６号の全内容を本国際出願に援用する。
【符号の説明】
【０１９２】
１０Ａ、１０Ｂ、２０Ａ、２０Ｂ、３０  導電性基板
１１                                  絶縁性基材
１２、１２Ａ、１２Ｂ                  金属層
１３、１３Ａ、１３Ｂ、３２Ａ、３２Ｂ  有機物層
１４、１４Ａ、１４Ｂ、３３Ａ、３３Ｂ  黒化層
【図１Ａ】
2017022539.tif 000004
【図１Ｂ】
2017022539.tif 000005
【図２Ａ】
2017022539.tif 000006
【図２Ｂ】
2017022539.tif 000007
【図３】
2017022539.tif 000008
【図４Ａ】
2017022539.tif 000009
【図４Ｂ】
2017022539.tif 000010
【図５】
2017022539.tif 000011
【図６】
2017022539.tif 000012
【国際調査報告】
2017022539.tif 000013
2017022539.tif 000014
2017022539.tif 000015
2017022539.tif 000016